(57)【要約】【課題】充放電効率及び充放電サイクル特性に優れた電池を構成可能な非水電解質二次電池用負極材、並びに、これを用いたリチウムイオン二次電池及び電気化学キャパシタを提供する。【解決手段】本発明の非水電解質二次電池用負極材は、複数の炭素原子が互いに共有結合してなる多環式芳香族分子からなる複数のグラフェンシート２０と、リチウムと合金化し得る金属間化合物１０との複合化物を含み、前記グラフェンシート２０のベーサル面の径は、前記金属間化合物１０の粒子径より大きく、前記複合化物は、前記金属間化合物１０が前記グラフェンシート２０間に挟み込まれた層構造を有し、前記複合化物中の空隙率は、２０〜５０％であることを特徴とする。【選択図】図１
2013054958.tif 000002
【特許請求の範囲】
【請求項１】
複数の炭素原子が互いに共有結合してなる多環式芳香族分子からなる複数のグラフェンシートと、リチウムと合金化し得る金属間化合物との複合化物を含み、
前記グラフェンシートのベーサル面の径は、前記金属間化合物の粒子径より大きく、
前記複合化物は、前記金属間化合物が前記グラフェンシート間に挟み込まれた層構造を有し、
前記複合化物中の空隙率は、２０〜５０％であることを特徴とする非水電解質二次電池用負極材。
【請求項２】
前記グラフェンシートの層数は、１〜１００層である請求項１に記載の非水電解質二次電池用負極材。
【請求項３】
前記グラフェンシートのベーサル面の径は、１００ｎｍ〜１０μｍである請求項１又は２に記載の非水電解質二次電池用負極材。
【請求項４】
前記金属間化合物は、ジルコニウム、ケイ素、チタン、スズ、インジウム、マグネシウム、亜鉛、アルミニウム、及び、それらの酸化物からなる群より選択される少なくとも１つである請求項１〜３のいずれか１項に記載の非水電解質二次電池用負極材。
【請求項５】
前記金属間化合物の粒子径は、５０ｎｍ〜１μｍである請求項１〜４のいずれか１項に記載の非水電解質二次電池用負極材。
【請求項６】
前記金属間化合物は、活物質を、炭素材料又は金属材料よりなる薄膜でコーティングしたものである請求項１〜５のいずれか１項に記載の非水電解質二次電池用負極材。
【請求項７】
前記金属間化合物の粒子径と前記グラフェンシートのベーサル面の径との比が、１：２以上である請求項１〜６のいずれか１項に記載の非水電解質二次電池用負極材。
【請求項８】
請求項１〜７のいずれか１項に記載の非水電解質二次電池用負極材を含むことを特徴とするリチウムイオン二次電池。
【請求項９】
請求項１〜７のいずれか１項に記載の非水電解質二次電池用負極材を含むことを特徴とする電気化学キャパシタ。
【発明の詳細な説明】
【技術分野】
【０００１】
本発明は、非水電解質二次電池用負極材、並びにこれを用いたリチウムイオン二次電池及び電気化学キャパシタに関するものである。
【背景技術】
【０００２】
携帯用の小型電気・電子機器の普及に伴い、その電源である電池は、ますます小型化、高容量化が要望されている。現在、エネルギー密度が高く、小型軽量化を図り得る二次電池として、リチウムを活物質とする非水電解質二次電池の開発が盛んに行われている。非水電解質二次電池の負極には、Ｌｉイオンを吸蔵・放出することができる黒鉛、コークス、有機物焼成体等の炭素材料が用いられ、非水電解質二次電池の充電中に正極のリチウム含有化合物、例えば、ＬｉＣｏＯ2から溶け出たリチウムイオンが負極の炭素材料の層間にインターカレーションされ、ＬｉＣ6という化合物を形成することで、負極の炭素材料にリチウムイオンが吸蔵される。一方、非水電解質二次電池の放電中は、負極のＬｉＣ6からリチウムイオンが放出されて正極に戻る。このようにリチウムイオンを正極と負極との間で移動させて充放電する非水電解質二次電池は、アームチェア型電池と呼ばれる。
【０００３】
ところで、負極に用いられる炭素材料のうち、黒鉛系材料は、放電容量の上限である理論的放電容量（以下、理論容量という）が３７２ｍＡｈ／ｇであり、これはＬｉの理論容量３８６０ｍＡｈ／ｇの約１／１０である。また、実用化されている非黒鉛系材料の放電容量は、黒鉛系材料の理論容量より低い。非黒鉛系材料の中には、６００ｍＡｈ／ｇ以上という高い放電容量を示すものが報告されているが、不可逆的容量が大きく、充放電効率(クーロン効率)が悪い。充放電効率が悪いと、充電の際の電気量が増大し、電池のエネルギー効率が悪化する。
【０００４】
そこで、高容量化、長寿命化、高効率化を狙って、炭素材料の代替として金属間化合物系材料の開発が行われている。金属間化合物系材料としては、例えば、ジルコニウム、ケイ素、チタン、スズ、インジウム、マグネシウム、亜鉛、アルミニウム、及びその酸化物が挙げられ、現在、理論容量が９９４ｍＡｈ／ｇのスズと、理論容量が４２００ｍＡｈ／ｇのシリコンを中心として開発が進められている。
【０００５】
しかし、上記金属間化合物系負極材は、黒鉛系負極材よりも高容量で魅力ある材料であるが、充放電時の体積変化に起因するサイクル特性の劣化と、材料表面での電解液との不可逆反応が生じることに起因する充放電効率の低下が問題となっている。そのため、カーボン等の炭素材料、銅等の金属材料によって、上記金属間化合物系負極材からなる活物質をコーティングする方法が提案されている（例えば、特許文献１）。
【先行技術文献】
【特許文献】
【０００６】
【特許文献１】特開２００７−２１３８２５号公報
【発明の概要】
【発明が解決しようとする課題】
【０００７】
しかし、上記金属間化合物系負極材からなる活物質が凝集して凝集体を形成すると、充電に伴う材料の膨張変化を抑制できず、電池特性の劣化を抑制できない場合がある。このメカニズムを図６を用いて説明する。図６は、従来の非水電解質二次電池用負極材の充電に伴う膨張変化を説明するための図であり、図６Ａは通常の状態（リチウムとの合金化前）を示し、図６Ｂは充電により膨張した状態（リチウムとの合金化後）を示している。
【０００８】
図６Ａに示すように、金属間化合物微粒子１は、活物質１ａが炭素材料や金属材料等の薄膜１ｂによってコーティングされたものであり、複数の金属間化合物微粒子１が凝集体を形成する。この凝集体の内部には、充電に伴う膨張変化を吸収するスペースが不足している。そのため、充電に伴い粒子１が膨張し、図６Ｂに示すように、金属間化合物微粒子１同士の押し合う力により、金属間化合物微粒子１が破壊されて微粉化が生じる。その結果、活物質１ａとの間に導電性もたせるための導電助剤との結合が切断され、電気化学反応に寄与しない粒子が生じ、充放電サイクル特性の劣化を招くことになる。また、金属間化合物微粒子１の破壊により高活性な金属成分である活物質１ａが露出し、露出した活物質１ａが非水電解質と接触して非水電解質の分解等を引き起こし、これが電池の充放電効率の低下の原因となり、更なる電池特性の劣化につながる。
【０００９】
また、上記金属間化合物が、金属酸化物系の材料である場合、上記問題点とは別に、酸化物が還元されるコンバージョン反応により不可逆的な反応が生じ、充放電効率が低下するという問題が生じる。さらに、粒子表面に酸化物が存在すると、粉末同士の接触抵抗が大きくなって充放電効率の低下につながる。
【００１０】
本発明は、上記問題を解消するためになされたものであり、充放電効率及び充放電サイクル特性に優れた電池を構成できる非水電解質二次電池用負極材、並びにこれを用いたリチウムイオン二次電池及び電気化学キャパシタを提供する。
【課題を解決するための手段】
【００１１】
上記課題を解決するために、本発明の非水電解質二次電池用負極材は、複数の炭素原子が互いに共有結合してなる多環式芳香族分子からなる複数のグラフェンシートと、リチウムと合金化し得る金属間化合物との複合化物を有し、上記グラフェンシートのベーサル面の径は、上記金属間化合物の粒子径より大きく、上記複合化物は、上記金属間化合物が上記グラフェンシート間に挟み込まれた層構造を有し、上記複合化物中の空隙率は、２０〜５０％であることを特徴とする。
【００１２】
本発明のリチウムイオン二次電池は、上記本発明の非水電解質二次電池用負極材を含むことを特徴とする。
【００１３】
本発明の電気化学キャパシタは、上記本発明の非水電解質二次電池用負極材を含むことを特徴とする。
【発明の効果】
【００１４】
本発明の非水電解質二次電池用負極材によれば、充放電効率、充放電サイクル特性に優れた電池を実現できる。
【００１５】
本発明のリチウムイオン二次電池によれば、上記本発明の非水電解質二次電池用負極材を用いることで、充放電効率及び充放電サイクル特性を向上させることができる。
【００１６】
本発明の電気化学キャパシタによれば、上記本発明の非水電解質二次電池用負極材を用いることで、充放電効率及び充放電サイクル特性を向上させることができる。
【図面の簡単な説明】
【００１７】
【図１】本発明の非水電解質二次電池用負極材の充電に伴う膨張変化を説明するための模式図である。
【図２】化学的手法により作製されたグラフェンシートを用いた非水電解質負極材の一例を示す。
【図３】黒鉛、酸化黒鉛、膨張黒鉛のＸ線回折結果を示す図である。
【図４】黒鉛、酸化黒鉛、膨張黒鉛の結晶状態を示す走査電子顕微鏡（ＳＥＭ）写真である。
【図５】グラフェンシートの光学顕微鏡写真である。
【図６】従来の非水電解質二次電池用負極材の充電に伴う膨張変化を説明するための図である。
【発明を実施するための形態】
【００１８】
本発明の非水電解質二次電池用負極材は、複数の炭素原子が互いに共有結合してなる多環式芳香族分子からなる複数のグラフェンシートと、リチウムと合金化し得る金属間化合物との複合化物を有し、上記グラフェンシートのベーサル面の径は、上記金属間化合物の粒子径より大きく、上記複合化物は、上記金属間化合物が上記グラフェンシート間に挟み込まれた層構造を有し、上記複合化物中の空隙率は、２０〜５０％であることを特徴とする。これにより、充放電効率及び充放電サイクル特性に優れた電池を構成可能な負極材を実現できる。
【００１９】
以下、本発明の実施形態について図面を参照しながら説明する。なお、本発明は以下の実施形態に限定されない。
【００２０】
（実施形態１）
本実施形態１では、本発明の非水電解質二次電池用負極材を説明する。図１は、本発明の非水電解質二次電池用負極材の充電に伴う膨張変化を説明するための図であり、図１Ａは通常の状態（リチウムとの合金化前）を示し、図１Ｂは充電に伴い膨張した状態（リチウムとの合金化後）を示している。
【００２１】
本発明の非水電解質二次電池用負極材は、図１Ａに示すように、グラフェンシート２０と、金属間化合物（以下、金属間微粒子ともいう）１０との複合化物であって、金属間化合物１０がグラフェンシート２０間に挟み込まれた層構造を有する。これにより、金属間化合物微粒子１０が凝集体を形成するのを抑制できるとともに、金属間化合物１０の粒子間に隙間を形成できる。また、グラフェンシート２０は、積層体の厚み方向、つまり、図１Ｂにおける矢印方向に伸縮可能である。そのため、充電の際に、リチウムとの合金化により金属間化合物１０が膨張すると、図１Ｃに示すように、グラフェンシート２０と金属間化合物１０との複合化物全体で膨張することになり、金属間化合物１０の微粉化を抑制できる。また、金属間化合物１０は、グラフェンシート２０間に挟み込まれることで、電解液との過剰な反応を抑制でき、電池特性を向上できる。
【００２２】
なお、図１では、金属間化合物微粒子１０として、活物質１０ａを炭素材料や金属材料等の薄膜１０ｂでコーティングしたものを示したが、これに限定されず、活物質１０ａを薄膜１０ｂでコーティングしていないものも、本発明の金属間化合物として用いることができる。
【００２３】
また、図１では、グラフェンシート２０間に挟み込まれる複数の金属間化合物微粒子１０が、等間隔で横一例に並んでいる様子を示したが、これは理想的な配列の様子を示したに過ぎず、実際には、金属間化合物微粒子１０間の距離が等間隔でなく、金属間化合物微粒子１０同士が当接している場合や、縦列している場合もある。
【００２４】
（グラフェンシート）
グラフェンシートは、複数の炭素原子が互いに共有結合してなる多環式芳香族分子からなる。このグラフェンシートは、優れた靱性を有するため、充放電の繰り返しの際、充放電に伴う金属間化合物の膨張・収縮（体積変化）による負極材の構造破壊を抑制できる。また、グラフェンシートは、非常に高い電気導電性を有するため、それ自身が導電助剤としての役割を果たす。
【００２５】
グラフェンシート間に金属間化合物を挟み込むため、グラフェンシートのベーサル面の径を金属間化合物の粒子径よりも一定以上大きくする必要がある。このため、金属間化合物の粒子径とグラフェンシートのベーサル面の径との比が１：２以上であることが好ましい。また、グラフェンシートのベーサル面の径は、黒鉛のベーサル面の径に依存し、１００ｎｍ〜１０μｍの範囲内で設定される。
【００２６】
グラフェンシートは非常に薄い構造にも関わらず、高い靱性や電気伝導性を持つため、グラフェンシートは１層以上あればよい。グラフェンシート特有の物理特性を生かすためには、グラフェンシートの層数は、１００層以下であることが好ましく、より好ましくは１０層以下である。
【００２７】
グラフェンシートは、一般的に、ピーリング法、ＣＶＤ法、触媒成長法等の物理的手法や、酸や有機溶媒を用いた化学的手法によって黒鉛の層間を引き剥がすことにより作製される。ただし、物理的手法は、安定した組成でグラフェンシートを作製できる一方、生産性に劣るため、電池材料の場合、化学的手法により黒鉛からグラフェンシートをトップダウン式に作製する方法が生産性の観点から好ましい。
【００２８】
化学的手法によるグラフェンシートの作製方法については、例えば、特開２００３−３４５１２号公報で提案されているが、以下、簡単に説明する。
【００２９】
まず、黒鉛粉末を化学的に酸化する。これにより、黒鉛層間に酸素含有基が付加され、黒鉛層間が拡大し、酸化黒鉛が得られる。この酸化黒鉛をさらに１０５０℃の高温で急速過熱を行うことにより、黒鉛層間の酸素原子がガス化し、強い力で黒鉛層間が押し広げられ、層構造がバラバラとなり、膨張黒鉛が得られる。この膨張黒鉛を水等の溶媒に分散させ、超音波処理を行って剥片化することによりグラフェンシートが得られる。このようにして作製されたグラフェンシートは、しわの寄った形状や折れ曲がった形状を持つことが多い。
【００３０】
図２に、化学的手法により作製されたグラフェンシートを用いた非水電解質負極材の一例を示す。図２Ａは通常の状態（リチウムとの合金化前）を示し、図２Ｂは充電に伴い膨張した状態（リチウムとの合金化後）を示している。図２において図１と同じ構成要素については同一符号を付す。図２Ａに示すように、金属間化合物１０は、しわの寄った形状や折れ曲がった形状のグラフェンシート２０によって挟み込まれる。充電の際には、図２Ｂに示すように、充電に伴う金属間化合物１０の膨張に伴い、グラフェンシートの形態が変化する。このようにグラフェンシートの形態は、充放電に伴う金属間化合物の体積変化に応じて変化しやすく、金属間化合物の微粉化を効果的に抑制できる。
【００３１】
（金属間化合物）
金属間化合物は、リチウムと合金化し得る金属（以下、金属微粒子ともいう。）、またその酸化物（以下、金属酸化物微粒子ともいう。）であり、例えば、ジルコニウム、ケイ素、チタン、スズ、インジウム、マグネシウム、亜鉛、アルミニウム、及び、それらの酸化物からなる群より選択される少なくとも１つである。金属微粒子としては、熱プラズマ法により合成された市販のものを使用でき、金属酸化物微粒子としては、熱プラズマ法やゾルゲル法により合成された市販のものを使用できる。
【００３２】
金属粒子は粒子自体の体積膨張による微粉化が生じるが、金属間化合物の粒子径は１μｍ以下であれば、大幅に微粉化が抑制される。特に、充放電に伴う金属間化合物の体積変化をグラフェンシートで吸収するためには、金属間化合物の粒子径は２００ｎｍ以下がより好ましい。また、粒径が５０ｎｍより小さくなると体積当たりの容量が低下するため、５０ｎｍ以上が好ましい。
【００３３】
なお、上述したように、膨張黒鉛からグラフェンシートにするためには超音波処理を行う必要があるため、グラフェンシートのベーサル面の径は、黒鉛原材料の径よりも小さくなってしまう。そのため、グラフェンシートと金属酸化物との複合化物を作製する際には、グラフェンシートのベーサル面の径が黒鉛材料によって制限されることを考慮して、金属間化合物の粒子径を選択する必要がある。
【００３４】
（グラフェンシートと金属間化合物との複合化）
次に、グラフェンシートと金属間化合物との複合化方法について説明する。
【００３５】
まず、例えば、分散液としての水、エタノール、Ｎ−メチル−２−ピロリドン（ＮＭＰ）などの溶媒中に、グラフェンシートと金属間化合物とを添加して超音波処理を行うことにより、グラフェンシートと金属間化合物とを溶媒中で分散させる（分散処理）。このとき、金属間化合物１００質量部に対してグラフェンシートを０．０１〜３０質量部の割合で添加する。グラフェンシートの割合が３０質量部を超えると、グラフェンシートとリチウムイオンとの不可逆反応の影響が充放電特性に現れ、サイクル特性が劣化する場合がある。一方、グラフェンシートの割合が０．０１質量部未満になると、金属間化合物の体積変化をグラフェンシートが十分に吸収できなくなり、金属間化合物同士の押し合いによる微粉化が抑制できなくなる。また、上記分散処理の際、グラフェンシートと金属間化合物との親和性を高めるために、上記溶媒中に分散剤を０．１〜１０質量部添加することが好ましい。分散剤としては、カーボン材料に親和性が高い官能基を有する高分子系分散剤や水溶性樹脂であることが好ましい。具体的には、例えば、ポリオキシアルキレン型ノニオン界面活性剤や、ポリビニルピロリドン等が挙げられる。
【００３６】
上記分散処理の後、グラフェンシートと金属間化合物とが分散した溶媒を乾燥させると、グラフェンシートと金属間化合物との複合化物が得られる。乾燥方法としては、特に限定されず、公知の手法を用いることができる。乾燥温度は、分散液に引火の危険性のある溶媒を使用する場合もあるため、約２００℃以下が好ましく、特に８０〜１００℃が好ましい。また、分散剤を添加した場合、分散剤成分が充放電の際に付加反応を起こすこともあるため、上記複合化物をさらに加熱処理することにより、複合化物中の分散剤成分を揮発させ除去することが好ましい。
【００３７】
以上のようにして作製されたグラフェンシートと金属間化合物との複合化物は、グラフェンシート間に金属間化合物が挟み込まれた層構造を有するものであり、隣り合う金属間化合物微粒子の間には空隙が生じる。この空隙は、電解液が流通する経路として機能する。さらに、上記空隙は、充放電に伴う活物質の体積変化に起因する応力を緩和するためのスペースとしても機能し、金属間化合物の微粉化を抑制できる。
【００３８】
グラフェンシートと金属間化合物との複合化物中の空隙率は、２０〜５０％が好ましく、より好ましくは３０〜４０％である。これは、空隙率が２０％以上であれば充電の際の膨張変化に伴う粒子同士の接触を大きく減少させることができ、粒子に働く応力による微粉化を抑制できるからである。また、空隙率の下限値を２０％としたことは、電解液の浸透性の面からも好ましい。一方、空隙率は５０％以下であれば、グラフェンシート同士が接触しやすく、電極の導電性を向上できるとともに、強度維持にも極めて効果的である。なお、上記複合化物中の空隙率は、グラフェンシート及び金属間化合物の大きさを適宜選択することにより制御できる。
【００３９】
なお、上記非水電解質二次電池用負極材を用いて負極を作製する場合、カーボン、黒鉛等の導電材を添加してもよい。この場合、導電材の種類は特に限定されず、構成された電池において、分解や変質を起こさない電子導電性の材料であればよく、繊維状またはコイル状の金属、カーボンブラック（アセチレンブラック、ケッチェンブラックを含む）、人造黒鉛、易黒鉛化炭素および難黒鉛化炭素よりなる群から選ばれる少なくとも１種の材料が好ましい。繊維状またはコイル状の炭素材料や、繊維状またコイル状の金属は、導電ネットワークを形成し易く、かつ表面積の大きい点において好ましい。カーボンブラック（アセチレンブラック，ケッチェンブラックを含む）、人造黒鉛、易黒鉛化炭素および難黒鉛化炭素は、高い電気導電性、高い保液性を有している。なお、本発明では、グラフェンシートと金属間化合物との複合化物を有する負極材自身が電気導電性を持つため、導電材を用いなくても問題ない。
【００４０】
負極の調製方法としては下記の方法が挙げられる。グラフェンシートと金属間化合物との複合化物と、必要に応じて導電材やバインダ等の添加剤と、ＮＭＰ、水等の溶剤とを混練して負極合剤ペーストを作製し、この負極合剤ペーストを集電体の表面上に塗布する。この場合、集電体としては、銅箔、ニッケル箔等の通常の負極用集電体として使用されている材料であればよく、特に厚さ、表面処理については制限されない。また、負極合剤ペーストの塗布方法についても特に限定されず、公知の方法を用いることができる。
【００４１】
（実施形態２）
本実施形態２では、本発明のリチウムイオン二次電池について説明する。
【００４２】
本発明のリチウムイオン二次電池は、本発明の非水電解質二次電池用負極材を含むことを特徴とする。これにより、充放電効率及び充放電サイクル特性を向上させることができる。
【００４３】
なお、正極、負極、電解質、セパレータ等の材料及び電池形状等は公知のものを使用でき、特に限定されない。例えば、正極活物質としては、ＬｉＣｏＯ2、ＬｉＮｉＯ2、ＬｉＭｎ2Ｏ4、Ｖ2Ｏ5、ＭｎＯ2、ＴｉＳ2、ＭｏＳ2等の遷移金属の酸化物リチウム、及びカルコゲン化合物等が用いられる。電解質としては、例えば、六フッ化リン酸リチウム、過塩素酸リチウム等のリチウム塩を含む非水溶媒が用いられ、非水溶媒としてはプロピレンカーボネート、エチレンカーボネート、ジエチルカーボネート、ジメトキシエタン、γ-ブチロラクトン、２メチルテトラヒドロフラン等の一種類または二種類以上を組み合わせて用いられる。また、上記以外の種々の非水系電解質や固体電解質も使用できる。
【００４４】
（実施形態３）
本実施形態３では、本発明の電気化学キャパシタについて説明する。
【００４５】
本発明の電気化学キャパシタは、本発明の非水電解質二次電池用負極材を含むことを特徴とする。これにより、充放電効率及び充放電サイクル特性を向上させることができる。
【００４６】
なお、電解質、セパレータ等の材料及びキャパシタ形等は公知のものを使用でき、特に限定されない。例えば、電解質として六フッ化リン酸リチウム、ホウフッ化リチウム、六フッ化ヒ素酸リチウム等のリチウム塩を含む非水溶媒が用いられ、非水溶媒としては、プロピレンカーボネート、エチレンカーボネート、ジエチルカーボネート、ジメトキシエタン、γ-ブチロラクトン、２メチルテトラヒドロフラン等の一種類または二種類以上を組み合わせて用いられる。また、上記以外の種々の非水系電解質や固体電解質も使用できる。
【実施例】
【００４７】
以下、本発明の非水二次電池用負極材の有用性について実施例を用いて説明する。但し、本発明は以下の実施例に限定されるものではない。
【００４８】
（実施例）
本発明の非水二次電池用負極材を用いたリチウムイオン二次電池を下記のようにして作製した。
【００４９】
＜グラフェンシートの作製＞
グラフェンシートは次のようにして作製した。
【００５０】
[１．酸化処理]
まず、三角フラスコの容器内に、黒鉛粉末１０ｇと、酸化剤の塩素酸カリウム粉末１００ｇを投入し、容器を軽く振り、黒鉛粉末と塩素酸カリウム粉末とを混ぜた。そして、容器内に発煙硝酸を２００ｍｌ注入し、室温でスターラにて半日撹拌を行った。そして、ろ過して得られた紛体を純水で中性になるまで洗浄した後、乾燥処理し、酸化黒鉛を得た。この酸化黒鉛は、酸素が取り込まれた分、黒鉛よりも１．５倍程度重量が増していた。
【００５１】
[２．膨張化処理]
次に、上記酸化黒鉛を耐熱るつぼに１５ｇ投入し、予め９００℃〜１２００℃に加熱された炉で急速加熱を行った。急速加熱により酸化黒鉛中の酸素元素が急速にガス化した。これにより、ガスによって黒鉛層間が大きく引き剥がされた膨張黒鉛を得た。
【００５２】
図３は、黒鉛、酸化黒鉛、膨張黒鉛のＸ線回折結果を示す図である。図３において、横軸は回折角２θ（°）を示し、縦軸は、強度（ＣＰＳ）を示し、Ｘは黒鉛、Ｙは酸化黒鉛、Ｚは膨張黒鉛を示している。また、図４は、黒鉛、酸化黒鉛、膨張黒鉛の結晶状態を示す走査電子顕微鏡（ＳＥＭ）写真であり、図３Ａは黒鉛、図３Ｂは酸化黒鉛、図３Ｃは膨張黒鉛を示している。
【００５３】
図３において、黒鉛Ｘは、回折角２θ＝２７°に高いピークを有し、層間距離は３．３７Åであった。酸化黒鉛Ｙは、回折角２θ＝１６°に高いピークを有し、層間距離は５．６５Åであった。この結果から、酸化黒鉛は、黒鉛層間に酸素含有基が付加されたことにより、黒鉛よりも層間距離が拡大していることが分かった。図４Ａ、Ｂからも、黒鉛は酸化により層間距離が拡大することが確認された。
【００５４】
また、図３において、膨張黒鉛Ｚは、回折角２θ＝２５°に高いピークを有し、層間距離は３．５４Åであった。膨張黒鉛の結晶構造は、図４Ｃに示すように、芋虫形状へと大きく変化していることが確認された。これらの結果から、膨張黒鉛は、酸化黒鉛に比べて結晶性が大きく低下していることが分かった。
【００５５】
[３．超音波処理]
次に、上記膨張黒鉛を水、アルコール、トルエンを含む溶媒中に分散して１時間程度超音波処理を行った。これにより、緩く結合していたグラフェンのシートを引き離すことができ、グラフェンシートが分散した溶液を得た。この溶液を酸化シリコン基板上にディップコーティングした。図５に、グラフェンシートの光学顕微鏡写真を示す。図５に示すように、酸化シリコン基板とグラフェンシートで光の干渉が異なるため色味に差が生じ、色味がグラフェンシートの厚さ（層数）の目安となる。単層に近いものは薄い紫色、数１０層になるとはっきりとした青色を示すようになり、１００層を超えると黒色の黒鉛の色に変化する。図５に示す光学顕微鏡写真において単層に近いものを選択し、原子間力顕微鏡（ＡＦＭ）で厚さを測定したところ、厚さ１．６３ｎｍの２層グラフェンシートであった。さらに、このグラフェンシートのベーサル面の径を調べたところ、原料となる黒鉛のベーサル面の径に対して１０分の１程度の数ミクロンの大きさであることが分かった。これは、超音波処理によりベーサル面内で引きはがされて小さくなったためと考えられる。
【００５６】
＜負極の作製＞
負極は次のようにして作製した。まず、グラフェンシート８７．５質量部とＳｉＯ微粉末１２．５質量部とをエタノール中で３０分間超音波処理により分散させ、この分散液を１００℃のホットプレート上で乾燥させた。得られたグラフェンシートとＳｉＯ微粉末との複合材粉末８０質量部に対してアセチレンブラック（電気化学工業社製の“デンカブラック”）１０質量部、ポリフッ化ビニリデン１０質量部を混合し、溶媒としてのＮＭＰを加えて負極合剤ペーストを調製した。次いで、負極合剤ペーストを厚さ１５μｍの銅箔の片面に塗布し、１２０℃で１時間真空乾燥した後、ローラプレス機により圧縮成形し、その後、１ｃｍ2に打ち抜き、これを負極とした。負極合剤層の厚みは４５μｍであった。
【００５７】
＜リチウムイオン二次電池の作製＞
上記負極を用い、対極としてリチウム箔を使用し、非水電解質としてエチレンカーボネートとジメチルカーボーネートとの混合液（体積比１：３）に１．５ｍｏｌ／ＬのＬｉＰＦ6を溶解した非水電解質溶液を用い、セパレータとして厚さ１７μｍのポリエチレン製微多孔質フィルムを用いてリチウムイオン二次電池を作製した。
【００５８】
（比較例）
負極合剤ペーストとして、ＳｉＯ微粉末を７０質量部、アセチレンブラック（電気化学工業社製の“デンカブラック”）１０質量部、ポリフッ化ビニリデン１０質量部を混合したものを用いたこと以外は、上記実施例と同様にしてリチウムイオン二次電池を作製した。
【００５９】
（充放電試験）
上記実施例及び比較例のリチウムイオン二次電池をそれぞれ一晩室温で放置した後、二次電池充放電試験装置を用いて、０．１ｍＡ／ｃｍ2の定電流でセル電圧が１０ｍＶに達するまで充電し、電圧が１０ｍＶに達した後は、１０ｍＶの定電圧で充電の電流値が０．０１ｍＡ／ｃｍ2に低下するまで充電を行い、充電容量を測定した。その後、０．１ｍＡ／ｃｍ2の定電流でセル電圧が２Ｖになるまで放電し、放電容量を測定した。以上の充放電試験を１００サイクル繰り返し行った。表１に、初回充電容量、初回放電容量、初回充放電効率、２〜１００サイクルの平均充放電効率、１００サイクル目の放電容量、１００サイクル目のサイクル保持率を示した。
【００６０】
ここで、初回充放電効率、１００サイクル目のサイクル保持率とはそれぞれ、下記式（１）、（２）により求められる。
初回充放電効率＝（初回放電容量／初回充電容量）×１００・・・（１）
１００サイクル目のサイクル保持率＝（１００サイクル目の放電容量／２サイクル目の放電容量）×１００・・・（２）
【００６１】
【表１】
2013054958.tif 000003
【００６２】
表１から分かるように、金属間化合物がグラフェンシート間に挟み込まれた層構造を有する負極材を用いた実施例は、初回充放電効率、２〜１００サイクルの平均充放電効率、１００サイクル目の放電容量、１００サイクル目のサイクル保持率はいずれも良好であり、初回充放電効率、充放電サイクル特性に優れたリチウムイオン二次電池が得られたことが分かった。
【００６３】
一方、グラフェンシートを有さない負極材を用いた比較例は、初回充放電効率が上記実施例に比べて劣っていた。これは、不可逆反応が多いことが原因であると考えられる。また、２〜１００サイクルの平均充放電効率、１００サイクル目の放電容量、１００サイクル目のサイクル保持率はいずれも、上記実施例よりも低く、充放電サイクル特性が劣っていることが分かった。
【００６４】
以上のことから、グラフェンシート間に金属間化合物を挟み込むことにより、活物質表面での電解液との不可逆反応を抑制し、充放電効率を向上できるとともに、充放電に伴う体積変化に起因する充放電サイクル特性を向上できることが分かった。
【産業上の利用可能性】
【００６５】
本発明は、充放電効率及び充放電サイクル特性に優れたリチウムイオン二次電池及び電気化学キャパシタを提供できる。
【符号の説明】
【００６６】
１、１０  金属間化合物
１ａ、１０ａ  活物質
１ｂ、１０ｂ  薄膜
２０  グラフェンシート
【図１】
2013054958.tif 000004
【図２】
2013054958.tif 000005
【図３】
2013054958.tif 000006
【図４】
2013054958.tif 000007
【図５】
2013054958.tif 000008
【図６】
2013054958.tif 000009